제조 예 5 에서 제작 한 중합체 ( B - 2 C ) 를 , 프레스 성형기 에 의해 250 ℃ 로 프레스 성형 하 여 두께 약 80 μ m 의 필름 ( F 12 ) 으로 하 였 다 . 다음 에 , 얻 어 진 필름 ( F 12 ) 의 표면 에 , 바 코터 # 58 에 의해 , 제 조예 6 에서 제작 한 중합체 ( B - 1 C ) 의 톨루엔 용액 ( 농도 30 중량 %) 을 균일 하 게 도포 하 였 다 . 다음 에 , 전체 를 60 ℃ 로 1 시간 , 및 120 ℃ 로 15 분 건조 시켜 , 필름 ( F 12 ) 과 중합체 ( B - 1 C ) 로 이루어지 는 층 의 적층 구조 를 갖 는 적층 체 를 얻 었 다 . 다음 에 , 제작 한 적층 체 를 , 상기 오토 그래프 에 의해 , 연신 배 율 이 2 배 가 되 도록 연신 온도 142 ℃ 로 자유단 1 축 연신 하 여 , 필름 ( F 12 ) 의 연 신체 와 중합체 ( B - 1 C ) 의 연 신체 의 적층 구조 를 갖 는 두께 70 μ m 의 연신 필름 ( F 13 ) 을 얻 었 다 .